КРЕПИРОВАННЫЙ ТКАНЬЮ ВПИТЫВАЮЩИЙ ЛИСТ С ПЕРЕМЕННЫМ ЛОКАЛЬНЫМ БАЗОВЫМ ВЕСОМ

1. Впитывающий целлюлозный лист, имеющий переменный локальный базовый вес, содержащий бумажно-волокнистую сетку, состоящую из:
(а) множества вытянутых уплотненных областей из спрессованных бумажных волокон, причем уплотненные волокна ориентированы в целом в машинном направлении (MD) листа и имеют относительно низкий локальный базовый вес, а также передние и задние края на их продольных концах; и
(b) множества обогащенных волокном шляпочных областей, соединенных с множеством вытянутых уплотненных областей, причем шляпочные области имеют (i) относительно высокий локальный базовый вес и (ii) множество проходящих поперек машинного направления (CD) гребней, имеющих сводчатые CD профили относительно передних и задних краев множества вытянутых уплотненных областей.
2. Впитывающий целлюлозный лист по п.1, в котором вытянутые уплотненные области дополнительно характеризуются MD/CD отношением уплотненных областей, составляющим от 6 до 10.
3. Впитывающий целлюлозный лист по п.1, в котором обогащенные волокном шляпочные области имеют смещение ориентации волокна в CD направлении листа.
4. Впитывающий целлюлозный лист по п.1, в котором уплотненные области с относительно низким базовым весом, распространяющиеся в машинном направлении, имеют смещение ориентации волокна вдоль CD направления листа.
5. Впитывающий целлюлозный лист по п.1, при этом данный лист имеет пористость, равную или большую чем 9 г/г, и до 12 г/г.
6. Впитывающий целлюлозный лист по п.1, имеющий CD растяжение, составляющее больше чем 6%.
7. Впитывающий целлюлозный лист по п.1, в котором уплотненные области
располагаются в повторяющемся узоре из множества в целом параллельных линейных массивов, которые располагаются продольно в шахматном порядке относительно друг друга, так что множество промежуточных линейных массивов располагается между парой CD выровненных уплотненных областей;
при этом уплотненные области располагаются и организованы так, что обогащенная волокном область между парой CD выровненных уплотненных областей беспрепятственно распространяется в CD с помощью переднего и заднего краев уплотненных областей по меньшей мере одного их промежуточного линейного массива.
8. Впитывающий целлюлозный лист по п.7, в котором передние и задние MD края обогащенных волокном шляпочных областей являются в целом вогнутыми внутрь, так что центральный MD участок обогащенных волокном областей меньше, чем MD участок у боковых краев обогащенных волокном площадей.
9. Впитывающий целлюлозный лист по п.8, в котором обогащенные волокном шляпочные области занимают от приблизительно 95% до приблизительно 50% площади данного листа.
10. Впитывающий целлюлозный лист по п.9, в котором типичные площади внутри областей с относительно высоким базовым весом демонстрируют характерный локальный базовый вес по меньшей мере на 25% выше, чем характерный локальный базовый вес типичных площадей в областях с низким базовым весом.
2
2
2
11. Впитывающий целлюлозный лист по любому из пп.1-10, при этом данный лист имеет удельный объем больше чем 5,5 ((мил/8 слоев)/(фунт/стопа)) (больше чем 0,085 (мм/8 слоев/ г/м), (i) имеет пористость 9 г/г или больше, когда он имеет базовый вес 23 фунты/стопа (37,5 г/м) или меньше, и (ii) имеет пористость 7 г/г или больше, когда он имеет базовый вес больше чем 23 фунты/стопа (37,5 г/м).
12. Способ изготовления ленточно-крепированного впитывающего целлюлозного листа, содержащий этапы, при которых:
(а) бумажную массу подвергают сдавливающему обезвоживанию с образованием зарождающегося полотна, имеющего очевидно случайное распределение ориентации бумажного волокна;
(b) наносят обезвоженное полотно, имеющее очевидно случайное распределение ориентации волокна, на переносящую поверхность, движущуюся с первой скоростью;
(с) осуществляют ленточное крепирование данного полотна с переносящей поверхности при консистенции от приблизительно 30% до приблизительно 60%, используя узорчатую крепирующую ленту, причем этап крепирования выполняют под давлением в прижиме ленточного крепирования, определенном между переносящей поверхностью и крепирующей лентой, при этом данная лента движется со второй скоростью меньшей, чем скорость упомянутой переносящей поверхности, причем узор ленты, параметры прижима, разницу скоростей и консистенцию полотна выбирают так, что полотно крепируется от переносящей поверхности и перераспределяется на крепирующей ленте, образуя полотно с сеткой, имеющей множество соединяющихся областей с разными локальными базовыми весами, включающими по меньшей мере (i) множество обогащенных волокном шляпочных областей с высоким локальным базовым весом, соединяющихся посредством (ii) множества вытянутых уплотненных областей из спрессованного бумажного волокна, причем вытянутые уплотненные области имеют относительно низкий локальный базовый вес и в целом ориентированы вдоль машинного направления MD листа, причем вытянутые уплотненные области дополнительно отличаются отношением MD/CD, составляющим по меньшей мере 1,5, и
2
2
2
(d) сушат полотно, причем данный лист имеет удельный объем больше чем 5,5 ((мил/8 слоев)/(фунт/стопа)) (больше чем 0,085 (мм/8 слоев/ г/м) и (i) имеет пористость 9 г/г или больше, когда он имеет базовый вес 23 фунты/стопа (37,5 г/м) или меньше, или (ii) имеет пористость 7 г/г или больше, когда он имеет базовый вес больше чем 23 фунты/стопа (37,5 г/м).
13. Способ по п.12, в котором шляпочные области включают в себя вытягиваемые макроскладки.
14. Способ по п.12, дополнительно включающий в себя этап, где вытягивают макроскладки путем вытягивания полотна вдоль MD листа.
15. Способ по любому из пп.12-15, включающий в себя дополнительные этапы
d) наносят полотно на американский сушильный барабан;
е) крепируют полотно с американского сушильного барабана и
f) наматывают полотно на катушку;
функционирующие при отношении тканевое крепирование/наматывающее крепирование, составляющее от приблизительно 1 до приблизительно 20.
16. Способ по п.15, который демонстрирует отношение прирост толщины/% наматывающего крепирования, составляющее от приблизительно 1,5 до приблизительно 5.